МНОГОСЛОЙНАЯ ВКЛАДНАЯ СТЕЛЬКА
MULTILAYER INSOLE

Изобретение относится к обувной промышленности и может быть использовано в качестве дополнительной гигиенической многослойной вкладной стельки, изготовленной тканым способом, которая может быть использована, преимущественно, для обуви специального назначения, например химзащиты.
8
Известна многослойная вкладная стелька, патент РФ №2150877, многослойная вкладная стелька, МПК  А43В 17/00, состоящая из трех сшитых слоев, соединенных между собой сшиванием, верхний из которых выполнен из гидрофильной, воздухопроницаемой предпочтительно льняной ткани, средний слой выполнен из пото- и запахопоглощающего активированного углеродного волокнистого материала или ионообменного нетканого материала, а нижний слой выполнен из стелечного картона, искусственной кожи на основе полиуретана, натуральной кожи или льняной плотной ткани.
2
3
2
2
Обладая такими преимуществами, как удовлетворительная удельная поверхность верхнего слоя не менее 1200 м/г, влагопоглощение не менее 500%, воздухопроницаемость не менее 100 дм/м·с, поверхностная плотность 0.2-1.0 кг/м, с толщиной стельки 3-5 мм, в то же время имеет следующие недостатки: многостадийная технология изготовления изделия, использование разных материалов, срок службы стельки от 30 дней до 1 года, стелька не учитывает индивидуальные особенности строения стопы человека, выполнена стандартной с определенной жесткостью и определенного размера, вкладная стелька устанавливается в обувь без фиксации положения, что вызывает натирание в процессе носки.
Техническим результатом заявленного решения является устранение указанных недостатков, а именно повышение технологичности процесса за счет изготовления вкладной стельки путем одновременной наработки слоев и их соединения методом однозевного жаккардово-кареточного ткачества на ткацком оборудовании при одновременном увеличении срока использования стельки, придания регулируемой упругости стельке, учитывающей особенности строения стопы человека в процессе носки, обладает регулируемой плотностью по толщине, как всей стельки, так и в отдельных ее зонах (пяточной, носочно-пучковой, геленочной), дополнительной фиксации стельки по внутреннему контуру за счет прямоугольных выступов по контуру стельки.
2
3
2
2
Поставленная задача достигается тем, что многослойная вкладная стелька, состоящая из верхнего обращенного к стопе тканого слоя, нижнего тканого слоя, прилегающего к внутренней стороне обуви, и среднего слоя между ними отличается тем, что стелька изготовлена с количеством средних слоев, выполненных полотняным переплетением из льняных нитей каждый, состоящих из горизонтальных и вертикального слоев не более 4, причем вертикальный средний слой соединен с нижним горизонтальным слоем за счет переплетения общих уточных нитей нижнего горизонтального слоя и вертикального среднего слоя с основными нитями нижнего горизонтального слоя и вертикального среднего слоя, а с n-ым горизонтальным средним слоем за счет переплетения общих уточных нитей n-го горизонтального среднего слоя и вертикального среднего слоя с основными нитями n-го горизонтального среднего слоя и вертикального среднего слоя, а с верхним горизонтальным слоем за счет переплетения общих уточных нитей верхнего горизонтального слоя и вертикального среднего слоя с основными нитями верхнего горизонтального слоя и вертикального среднего слоя, так что верхний обращенный к стопе слой в пяточной части имеет горизонтальную поверхность, образованную 48 уточными нитями, 100 основными нитями верхнего слоя и 100 основными нитями среднего вертикального слоя, криволинейный контур которой образован тремя прямоугольными выступами на внутренней стороне и тремя прямоугольными выступами на полевой стороне с m числом уточных нитей по высоте вертикального среднего слоя, где m выбирают от 2 до 14; и с основных нитей для каждого выступа в местах скосов для внутренней и полевой сторон пяточной частей, где с=6, через b уточных вертикальных рядов, где b=4 и а основных нитей между внутренней и полевой сторонами пяточной части, где a=76; и d уточных вертикальных рядов полевой стороны пяточной, геленочной и носочно-пучковой частей, где d=176; в носочно-пучковой части имеет горизонтальную поверхность, образованную 104 уточными нитями, 140 основными нитями верхнего слоя и 140 основными нитями среднего вертикального слоя, криволинейный контур которой образован пятью прямоугольными выступами на внутренней стороне с s числом уточных нитей по высоте вертикального среднего слоя, где s выбирают от 2 до 9; и с c, f, c, f основных нитей для каждого выступа в месте скоса для полевой стороны носочно-пучковой части, где c=6, f=12, через e, g, e, b уточных вертикальных рядов, где e=8, g=12, b=4, и тремя прямоугольными выступами с основных нитей для каждого выступа в месте скоса для внутренней стороны носочно-пучковой части, где с=6, через b уточных вертикальных рядов, где b=4; и h основных нитей между полевой и внутренней сторонами носочно-пучковой части, где h=90, и i уточных вертикальных рядов внутренней стороны носочно-пучковой и геленочной частей, где i=84 с s, r числом уточных нитей по высоте вертикального среднего слоя, где s выбирают от 2 до 9 и r выбирают от 2 до 10; в геленочной части имеет горизонтальную поверхность, образованную 96 уточными нитями, 140 основными нитями верхнего слоя и 140 основными нитями среднего вертикального слоя, криволинейный контур которой образован тремя прямоугольными впадинами на внутренней стороне с о, p, q, r числом уточных нитей по высоте вертикального среднего слоя, где о выбирают от 2 до 13; p выбирают от 2 до 12; q выбирают от 2 до 11; r выбирают от 2 до 10; и с f основных нитей для каждой впадины в месте скоса для внутренней стороны геленочной части, где f=12 через j, k уточных вертикальных рядов, где j=16, k=24; и l уточных вертикальных рядов внутренней стороны геленочной и пяточной частей, где l=68, причем количество уточных нитей по высоте вертикального не более 14, причем в многослойной вкладной стельке толщина стельки достигает 15 мм и выполнена переменной и составляет: в пяточной части от 2 до 15 мм, в геленочной части от 15 до 2 мм, в носочной части от 2 до 10 мм, а поверхностная плотность 1.5-2.3 кг/м, воздухопроницаемость не менее 210 дм/мс, влагопоглощение не менее 550% и удельная плотность не менее 1250 м/г.
Существенным признаком является заявляемая отличительная совокупность признаков, а именно сформированных тканым способом, а именно однозевным жаккардово-кареточным способом верхнего, нижнего и среднего слоев и их связь между собой с образованием объемной многослойной стельки с внешними продольными прямоугольными контурами.
8
Известна многослойная ткань, А.С. №1699179, многослойная ткань, МПК D03D 11/00, относится к техническим текстильным материалам и предназначена для увеличения прочности и жесткости ткани в условиях продольных силовых нагрузок.
Известно многослойное тканое полотно, Патент РФ №2144578, многослойное тканое полотно, D03D 11/00, В32В 3/12, относится к текстильным тканям для производства обуви. Согласно изобретению полотно содержит средний слой, включающий комплексные лавсановые нити в основе и штапелированные лавсановые нити в утке, и также содержит изнаночный слой, включающий хлопковые нити в основе и в утке. Все три слоя образованы полотняным переплетением. Слои соединены путем переплетения основы вышележащего слоя с утком нижележащего слоя с образованием узлов связи, между которыми введены заполнительные уточные нити из комплексного лавсана, или штапелированного лавсана, или хлопка, расположенные между слоями многослойного тканого полотна.
Общеизвестна фиксация вкладных стелек лентой велкро.
Однако заявленная совокупность признаков в образовании многослойной стельки в известном уровне техники авторами и заявителями не обнаружена, что позволяет сделать вывод о новизне и существенности отличий. Заявляемая многослойная стелька обладает комплексом свойств, изложенных в разделе "технический результат" и ниже приведены данные по упругости, воздухопроницаемости, поверхностной плотности, толщине, влагопоглощению, удельной плотности.
На фиг.1 показан продольный разрез края пяточной части с закреплением всех слоев основных нитей.
На фиг.2 показан продольный разрез неполной пяточной, геленочной и неполной носочно-пучковой частей профильного контурного изделия, где цифрами с 1 до 12 обозначены основные нити пяточной, геленочной и носочно-пучковой частей, при этом 1 и 2 указаны основные нити верхнего слоя, 3 и 4, 5 и 6, 7 и 8 указаны нити средних горизонтальных слоев, 9 и 10 указаны нити нижнего слоя, 11 и 12 указаны нити среднего вертикального слоя, а уточные нити обозначены с 661 по 1350.
На фиг.3 показан эскиз контурного трехмерного изделия, контур которого получен за счет образования геометрических выступов, где а это ширина пяточной части, скосы пяточной части образованы тремя выступами с внутренней и полевой сторон с длиной выступов b и шириной выступов с, далее длина полевой стороны имеет размер d, который захватывает часть пяточной части, геленочную часть и часть носочно-пучковой части. Контур скоса полевой стороны носочно-пучковой части образован прямоугольными выступами с длинами e, g или b и ширинами f или c. Ширина носочно-пучковой части обозначена буквой h. Контур скоса внутренней стороны носочно-пучковой части образован прямоугольными выступами с длиной b и шириной с. Длина внутренней стороны носочно-пучковой части и геленочной неполной части имеет размер i. Далее контур внутренней стороны геленочной части имеет скос, с геометрическими размерами длины j и k, и ширины f. На внутренней стороне размер i соответствует неполной геленочной части и неполной носочно-пучковой части.
На фиг.4 показан продольный разрез неполной пяточной, геленочной и неполной носочно-пучковой частей профильного контурного изделия, где цифрами с 1 до 8 обозначены основные нити для пяточной, геленочной и носочно-пучковой частей, при этом 1 и 2 указаны основные нити верхнего слоя, 3 и 4 указаны основные нити среднего горизонтального слоя, 5 и 6 указаны нити нижнего слоя, 7 и 8 указаны нити среднего вертикального слоя, а уточные нити обозначены с 657 по 1346.
На фиг.5 показан продольный разрез неполной пяточной, геленочной и неполной носочно-пучковой частей профильного контурного изделия, где цифрами с 1 до 10 обозначены основные нити для пяточной, геленочной и носочно-пучковой частей, при этом 1 и 2 указаны основные нити верхнего слоя, 3 и 4, 5 и 6 указаны нити средних горизонтальных слоев, 7 и 8 указаны нити нижнего слоя, 9 и 10 указаны нити среднего вертикального слоя, а уточные нити обозначены с 659 по 1348.
Наработка многослойной вкладной стельки осуществлялась наработкой края пяточной части путем жаккардово-кареточного ткачества при наличии на ткацком оборудовании классической кромки. В качестве сырья использованы льняные крученые нити с линейной плотностью от 60 до 780 текс.
Для выработки контурного профильного изделия на фиг.1 необходимо 6 систем основных нитей для среднего вертикального слоя 1 и 2, для нижнего слоя 3 и 4, для верхнего слоя 5 и 6, для трех средних горизонтальных слоев 7 и 8, 9 и 10, 11 и 12.
Наработка контурного профильного многослойного изделия начинается с наработки края изделия путем переплетения уточных нитей и части основных нитей соответствующих размеру а (фиг.3). На фиг.1 уточные нити 13, 14, 15, 16 и 17 переплетены одновременно с 6 системами основных нитей. Далее уточные нити 18, 19 и 20 переплетены одновременно с основными нитями среднего вертикального слоя 11 и 12, основными нитями верхнего слоя 1 и 2 и основными нитями средних горизонтальных слоев 3 и 4, 5 и 6, 7 и 8. Далее уточные нити 21, 22 и 23 переплетены одновременно с основными нитями среднего вертикального слоя 11 и 12, основными нитями верхнего слоя 1 и 2 и основными нитями средних горизонтальных слоев 3 и 4, 5 и 6. Далее уточные нити 24, 25 и 26 переплетены одновременно с основными нитями среднего вертикального слоя 11 и 12, основными нитями верхнего слоя 1 и 2 и основными нитями среднего горизонтального слоя 3 и 4. Далее уточные нити с 27 по 31 переплетены одновременно с основными нитями среднего вертикального слоя 11 и 12 и основными нитями верхнего слоя 1 и 2. Далее уточные нити 32, 33 и 34 переплетены одновременно с основными нитями среднего вертикального слоя 11 и 12. Далее уточная нить 35 переплетена одновременно с основными нитями среднего вертикального слоя 11 и 12 и основными нитями среднего горизонтального слоя 3 и 4. Далее уточные нити 36 и 37 переплетены одновременно с основными нитями среднего вертикального слоя 11 и 12. Далее уточная нить 38 переплетена одновременно с основными нитями среднего вертикального слоя 11 и 12 и основными нитями среднего горизонтального слоя 5 и 6. Далее уточные нити 39 и 40 переплетены одновременно с основными нитями среднего вертикального слоя 11 и 12. Далее уточная нить 41 переплетена одновременно с основными нитями среднего вертикального слоя 11 и 12 и основными нитями среднего горизонтального слоя 7 и 8. Далее уточные нити 42 и 43 переплетены одновременно с основными нитями среднего вертикального слоя 11 и 12. Далее уточные нити 44 и 45 переплетены одновременно с основными нитями среднего вертикального слоя 11 и 12 и основными нитями нижнего горизонтального слоя 9 и 10. Далее уточные нити 46 и 47 переплетены одновременно с основными нитями среднего вертикального слоя 11 и 12. Далее уточная нить 48 переплетена одновременно с основными нитями среднего вертикального слоя 11 и 12 и основными нитями среднего горизонтального слоя 7 и 8. Далее уточные нити 49 и 50 переплетены одновременно с основными нитями среднего вертикального слоя 11 и 12. Далее уточная нить 51 переплетена одновременно с основными нитями среднего вертикального слоя 11 и 12 и основными нитями среднего горизонтального слоя 5 и 6. Далее уточные нити 52 и 53 переплетены одновременно с основными нитями среднего вертикального слоя 11 и 12. Далее уточная нить 54 переплетена одновременно с основными нитями среднего вертикального слоя 11 и 12 и основными нитями среднего горизонтального слоя 3 и 4. Далее уточные нити 55, 56 и 57 переплетены одновременно с основными нитями среднего вертикального слоя 11 и 12. Далее уточная нить 58 переплетена одновременно с основными нитями среднего вертикального слоя 11 и 12 и основными нитями верхнего слоя 1 и 2. Процесс наработки профильной многослойной ткани в пяточной части с 59 по 660 уточных нитей происходит аналогичным образом как и для уточных нитей с 31 по 58.
Одновременно с профилем многослойной ткани в пяточной части нарабатывалась контурная поверхность изделия в виде выступов (фиг.3) за счет последовательного введения в работу к а основным нитям с основных нитей через b уточных вертикальных рядов с m числом уточных нитей по высоте вертикального среднего слоя. После наработки последнего полного b уточного вертикального ряда нарабатывается край из с нитей шести основных систем, которые затем вступают в работу с а основными нитями, нарабатывая профиль контурной многослойной ткани в пяточной части с m числом уточных нитей по высоте вертикального среднего слоя, где m выбирают от 2 до 14. Процесс наработки профильной многослойной ткани показан на фиг.1 и 2.
После формирования скосов на внутренней и полевой сторонах пяточной части а и с основные нити участвуют в дальнейшей наработке многослойной профильной ткани с d уточных вертикальных рядов на полевой стороне с m числом уточных нитей по высоте вертикального среднего слоя и i уточных вертикальных рядов на внутренней стороне с m числом уточных нитей по высоте вертикального среднего слоя, где основные и уточные нити переплетаясь друг с другом формируют многослойную ткань.
Так на фиг.2 уточная нить 661 переплетена одновременно с основными нитями нижнего слоя 9 и 10 и основными нитями среднего вертикального слоя 11 и 12. Далее уточные нити 662 и 663 переплетены с основными нитями среднего вертикального слоя 11 и 12. Затем уточная нить 664 переплетена одновременно с основными нитями среднего вертикального слоя 11 и 12 и основными нитями среднего горизонтального слоя 7 и 8. Далее уточные нити 665 и 666 переплетены с основными нитями среднего вертикального слоя 11 и 12. Затем уточная нить 667 переплетена одновременно с основными нитями среднего вертикального слоя 11 и 12 и основными нитями среднего горизонтального слоя 5 и 6. Далее уточные нити 668 и 669 переплетены с основными нитями среднего вертикального слоя 11 и 12. Затем уточная нить 670 переплетена одновременно с основными нитями среднего вертикального слоя 11 и 12 и основными нитями среднего горизонтального слоя 3 и 4. Далее уточные нити 671, 672 и 673 переплетены с основными нитями среднего вертикального слоя 11 и 12. Затем уточные нити 674 и 675 переплетены одновременно с основными нитями среднего вертикального слоя 11 и 12 и основными нитями верхнего слоя 1 и 2. Далее уточные нити 676, 677 и 678 переплетены с основными нитями среднего вертикального слоя 11 и 12. Затем уточная нить 679 переплетена одновременно с основными нитями среднего вертикального слоя 11 и 12 и основными нитями среднего горизонтального слоя 3 и 4. Далее уточные нити 680 и 681 переплетены с основными нитями среднего вертикального слоя 11 и 12. Затем уточная нить 682 переплетена одновременно с основными нитями среднего вертикального слоя 11 и 12 и основными нитями среднего горизонтального слоя 5 и 6. Далее уточные нити 683 и 684 переплетены с основными нитями среднего вертикального слоя 11 и 12. Затем уточная нить 685 переплетена одновременно с основными нитями среднего вертикального слоя 11 и 12 и основными нитями среднего горизонтального слоя 7 и 8. Далее уточные нити 686 и 687 переплетены с основными нитями среднего вертикального слоя 11 и 12. Затем уточная нить 688 переплетена одновременно с основными нитями нижнего слоя 9 и 10 и основными нитями среднего вертикального слоя 11 и 12. Процесс выработки профильной многослойной ткани в пяточной части многослойной вкладной стельки с 17 по 660 уточных нитей происходит аналогичным образом.
Далее идет процесс наработки геленочной части контурного многослойного изделия (фиг.2). В геленочной части основные нити 1 и 2 верхнего горизонтального слоя, средних горизонтальных слоев 7 и 8, 9 и 10, 11 и 12 имеют в каждом слое горизонтальные плоскости (на фиг.1) через t уточных вертикальных рядов в геленочной части контурного многослойного изделия, где t выбирают от 5 до 25 для верхнего горизонтального слоя и от 10 до 50 для средних горизонтальных слоев (фиг.3). Наработка профиля многослойного контурного изделия геленочной части осуществлялась за счет уменьшения числа нитей по высоте вертикального среднего слоя через t уточных вертикальных рядов с o, p, q, r числом уточных нитей по высоте вертикального среднего слоя для верхнего горизонтального слоя и последовательного введения f основных нитей для каждого выступа в месте впадины для внутренней стороны геленочной части, через j, k уточных вертикальных рядов (фиг.2).
Уточная нить 689 переплетена одновременно с основными нитями нижнего слоя 9 и 10 и основными нитями среднего вертикального слоя 11 и 12. Далее уточные нити 690 и 691 переплетены с основными нитями среднего вертикального слоя 11 и 12. Затем уточная нить 692 переплетена одновременно с основными нитями среднего вертикального слоя 11 и 12 и основными нитями среднего горизонтального слоя 7 и 8. Далее уточные нити 693 и 694 переплетены с основными нитями среднего вертикального слоя 11 и 12. Затем уточная нить 695 переплетена одновременно с основными нитями среднего вертикального слоя 11 и 12 и основными нитями среднего горизонтального слоя 5 и 6. Далее уточные нити 696 и 697 переплетены с основными нитями среднего вертикального слоя 11 и 12. Затем уточная нить 698 переплетена одновременно с основными нитями среднего вертикального слоя 11 и 12 и основными нитями среднего горизонтального слоя 3 и 4. Далее уточные нити 699 и 700 переплетены с основными нитями среднего вертикального слоя 11 и 12. Затем уточные нити 701 и 702 переплетены одновременно с основными нитями среднего вертикального слоя 11 и 12 и основными нитями верхнего слоя 1 и 2. Далее уточные нити 703 и 704 переплетены с основными нитями среднего вертикального слоя 11 и 12. Затем уточная нить 705 переплетена одновременно с основными нитями среднего вертикального слоя 11 и 12 и основными нитями среднего горизонтального слоя 3 и 4. Далее уточные нити 706 и 707 переплетены с основными нитями среднего вертикального слоя 11 и 12. Затем уточная нить 708 переплетена одновременно с основными нитями среднего вертикального слоя 11 и 12 и основными нитями среднего горизонтального слоя 5 и 6. Далее уточные нити 709 и 710 переплетены с основными нитями среднего вертикального слоя 11 и 12. Затем уточная нить 711 переплетена одновременно с основными нитями среднего вертикального слоя 11 и 12 и основными нитями среднего горизонтального слоя 7 и 8. Далее уточные нити 712 и 713 переплетены с основными нитями среднего вертикального слоя 11 и 12. Затем уточная нить 714 переплетена одновременно с основными нитями нижнего слоя 9 и 10 и основными нитями среднего вертикального слоя 11 и 12. Далее процесс выработки профильной многослойной ткани в геленочной части с 715 по 766 уточных нитей происходит аналогичным образом как для уточных нитей с 689 по 714, при наработке данного участка геленочной части участвуют а и с основные нити контурного профильного изделия с о числом уточных нитей по высоте вертикального среднего слоя.
Уточная нить 767 переплетена одновременно с основными нитями нижнего слоя 9 и 10 и основными нитями среднего вертикального слоя 11 и 12. Далее уточные нити 768 и 769 переплетены с основными нитями среднего вертикального слоя 11 и 12. Затем уточная нить 770 переплетена одновременно с основными нитями среднего вертикального слоя 11 и 12 и основными нитями среднего горизонтального слоя 7 и 8. Далее уточная нить 771 переплетена с основными нитями среднего вертикального слоя 11 и 12. Затем уточная нить 772 переплетена одновременно с основными нитями среднего вертикального слоя 11 и 12 и основными нитями среднего горизонтального слоя 5 и 6. Далее уточные нити 773, 774 и 775 переплетены с основными нитями среднего вертикального слоя 11 и 12. Затем уточная нить 776 переплетена одновременно с основными нитями среднего вертикального слоя 11 и 12 и основными нитями среднего горизонтального слоя 3 и 4. Далее уточные нити 777 и 778 переплетены с основными нитями среднего вертикального слоя 11 и 12. Затем уточные нити 779 и 780 переплетены одновременно с основными нитями среднего вертикального слоя 11 и 12 и основными нитями верхнего слоя 1 и 2. Далее уточные нити 781 и 782 переплетены с основными нитями среднего вертикального слоя 11 и 12. Затем уточная нить 783 переплетена одновременно с основными нитями среднего вертикального слоя 11 и 12 и основными нитями среднего горизонтального слоя 3 и 4. Далее уточные нити 784, 785 и 786 переплетены с основными нитями среднего вертикального слоя 11 и 12. Затем уточная нить 787 переплетена одновременно с основными нитями среднего вертикального слоя 11 и 12 и основными нитями среднего горизонтального слоя 5 и 6. Далее уточная нить 788 переплетена с основными нитями среднего вертикального слоя 11 и 12. Затем уточная нить 789 переплетена одновременно с основными нитями среднего вертикального слоя 11 и 12 и основными нитями среднего горизонтального слоя 7 и 8. Далее уточные нити 790 и 791 переплетены с основными нитями среднего вертикального слоя 11 и 12. Затем уточная нить 792 переплетена одновременно с основными нитями нижнего слоя 9 и 10 и основными нитями среднего вертикального слоя 11 и 12. Далее процесс выработки профильной многослойной ткани в геленочной части с 793 по 818 уточных нитей происходит аналогичным образом как для уточных нитей с 767 по 792, при наработке данного участка геленочной части участвуют а и с основные нити контурного профильного изделия с о числом уточных нитей по высоте вертикального среднего слоя.
Уточная нить 819 переплетена одновременно с основными нитями нижнего слоя 9 и 10 и основными нитями среднего вертикального слоя 11 и 12. Далее уточные нити 820 и 821 переплетены с основными нитями среднего вертикального слоя 11 и 12. Затем уточная нить 822 переплетена одновременно с основными нитями среднего вертикального слоя 11 и 12 и основными нитями среднего горизонтального слоя 7 и 8. Далее уточная нить 823 переплетена с основными нитями среднего вертикального слоя 11 и 12. Затем уточная нить 824 переплетена одновременно с основными нитями среднего вертикального слоя 11 и 12 и основными нитями среднего горизонтального слоя 5 и 6. Далее уточные нити 825 и 826 переплетены с основными нитями среднего вертикального слоя 11 и 12. Затем уточная нить 827 переплетена одновременно с основными нитями среднего вертикального слоя 11 и 12 и основными нитями среднего горизонтального слоя 3 и 4. Далее уточные нити 828, 829 и 830 переплетены с основными нитями среднего вертикального слоя 11 и 12. Затем уточные нити 831 и 832 переплетены одновременно с основными нитями среднего вертикального слоя 11 и 12 и основными нитями верхнего слоя 1 и 2. Далее уточные нити 833, 834 и 835 переплетены с основными нитями среднего вертикального слоя 11 и 12. Затем уточная нить 836 переплетена одновременно с основными нитями среднего вертикального слоя 11 и 12 и основными нитями среднего горизонтального слоя 3 и 4. Далее уточные нити 837 и 838 переплетены с основными нитями среднего вертикального слоя 11 и 12. Затем уточная нить 839 переплетена одновременно с основными нитями среднего вертикального слоя 11 и 12 и основными нитями среднего горизонтального слоя 5 и 6. Далее уточная нить 840 переплетена с основными нитями среднего вертикального слоя 11 и 12. Затем уточная нить 841 переплетена одновременно с основными нитями среднего вертикального слоя 11 и 12 и основными нитями среднего горизонтального слоя 7 и 8. Далее уточные нити 842 и 843 переплетены с основными нитями среднего вертикального слоя 11 и 12. Затем уточная нить 844 переплетена одновременно с основными нитями нижнего слоя 9 и 10 и основными нитями среднего вертикального слоя 11 и 12. Далее процесс выработки профильной многослойной ткани в геленочной части с 845 по 870 уточных нитей происходит аналогичным образом как для уточных нитей с 819 по 844, при наработке данного участка геленочной части участвуют а и с основные нити контурного профильного изделия с о числом уточных нитей по высоте вертикального среднего слоя.
Уточная нить 871 переплетена одновременно с основными нитями нижнего слоя 9 и 10 и основными нитями среднего вертикального слоя 11 и 12. Далее уточные нити 872 и 873 переплетены с основными нитями среднего вертикального слоя 11 и 12. Затем уточная нить 874 переплетена одновременно с основными нитями среднего вертикального слоя 11 и 12 и основными нитями среднего горизонтального слоя 7 и 8. Далее уточная нить 875 переплетена с основными нитями среднего вертикального слоя 11 и 12. Затем уточная нить 876 переплетена одновременно с основными нитями среднего вертикального слоя 11 и 12 и основными нитями среднего горизонтального слоя 5 и 6. Далее уточные нити 877 и 878 переплетены с основными нитями среднего вертикального слоя 11 и 12. Затем уточная нить 879 переплетена одновременно с основными нитями среднего вертикального слоя 11 и 12 и основными нитями среднего горизонтального слоя 3 и 4. Далее уточные нити 880 и 881 переплетены с основными нитями среднего вертикального слоя 11 и 12. Затем уточные нити 882 и 883 переплетены одновременно с основными нитями среднего вертикального слоя 11 и 12 и основными нитями верхнего слоя 1 и 2. Далее уточные нити 884 и 885 переплетены с основными нитями среднего вертикального слоя 11 и 12. Затем уточная нить 886 переплетена одновременно с основными нитями среднего вертикального слоя 11 и 12 и основными нитями среднего горизонтального слоя 3 и 4. Далее уточные нити 887 и 888 переплетены с основными нитями среднего вертикального слоя 11 и 12. Затем уточная нить 889 переплетена одновременно с основными нитями среднего вертикального слоя 11 и 12 и основными нитями среднего горизонтального слоя 5 и 6. Далее уточная нить 890 переплетена с основными нитями среднего вертикального слоя 11 и 12. Затем уточная нить 891 переплетена одновременно с основными нитями среднего вертикального слоя 11 и 12 и основными нитями среднего горизонтального слоя 7 и 8. Далее уточные нити 792 и 893 переплетены с основными нитями среднего вертикального слоя 11 и 12. Затем уточная нить 894 переплетена одновременно с основными нитями нижнего слоя 9 и 10 и основными нитями среднего вертикального слоя 11 и 12. Далее процесс выработки профильной многослойной ткани в геленочной части с 895 по 906 уточных нитей происходит аналогичным образом как для уточных нитей с 871 по 882. При наработке данного участка геленочной части участвуют а и с основные нити контурного профильного изделия с p числом уточных нитей по высоте вертикального среднего слоя.
Уточная нить 907 переплетена одновременно с основными нитями верхнего слоя 1 и 2 и основными нитями среднего вертикального слоя 11 и 12. Далее уточные нити 908 и 909 переплетены с основными нитями среднего вертикального слоя 11 и 12. Затем уточная нить 910 переплетена одновременно с основными нитями среднего вертикального слоя 11 и 12 и основными нитями среднего горизонтального слоя 3 и 4. Далее уточные нити 911 и 912 переплетены с основными нитями среднего вертикального слоя 11 и 12. Затем уточная нить 913 переплетена одновременно  с основными нитями среднего вертикального слоя 11 и 12 и основными нитями среднего горизонтального слоя 5 и 6. Далее уточные нити 914 и 915 переплетены с основными нитями среднего вертикального слоя 11 и 12. Затем уточная нить 916 переплетена одновременно с основными нитями среднего вертикального слоя 11 и 12 и основными нитями среднего горизонтального слоя 7 и 8. Далее уточная нить 917 переплетена с основными нитями среднего вертикального слоя 11 и 12. Затем уточные нити 918 и 919 переплетены одновременно с основными нитями среднего вертикального слоя 11 и 12 и основными нитями нижнего слоя 9 и 10. Далее уточная нить 920 переплетена с основными нитями среднего вертикального слоя 11 и 12. Затем уточная нить 921 переплетена одновременно с основными нитями среднего вертикального слоя 11 и 12 и основными нитями среднего горизонтального слоя 7 и 8. Далее уточные нити 922 и 923 переплетены с основными нитями среднего вертикального слоя 11 и 12. Затем уточная нить 924 переплетена одновременно с основными нитями среднего вертикального слоя 11 и 12 и основными нитями среднего горизонтального слоя 5 и 6. Далее уточные нити 925 и 926 переплетены с основными нитями среднего вертикального слоя 11 и 12. Затем уточная нить 927 переплетена одновременно с основными нитями среднего вертикального слоя 11 и 12 и основными нитями среднего горизонтального слоя 3 и 4. Далее уточные нити 928 и 929 переплетены с основными нитями среднего вертикального слоя 11 и 12. Затем уточная нить 930 переплетена одновременно с основными нитями верхнего слоя 1 и 2 и основными нитями среднего вертикального слоя 11 и 12. Далее процесс выработки профильной многослойной ткани в геленочной части с 931 по 990 уточных нитей происходит аналогичным образом как для уточных нитей с 907 по 930. При наработке данного участка геленочной части участвуют а и с основные нити контурного профильного изделия с p числом уточных нитей по высоте вертикального среднего слоя.
Уточная нить 991 переплетена одновременно с основными нитями нижнего слоя 9 и 10 и основными нитями среднего вертикального слоя 11 и 12. Далее уточная нить 992 переплетена с основными нитями среднего вертикального слоя 11 и 12. Затем уточная нить 993 переплетена одновременно с основными нитями среднего вертикального слоя 11 и 12 и основными нитями среднего горизонтального слоя 7 и 8. Далее уточные нити 994 и 995 переплетена с основными нитями среднего вертикального слоя 11 и 12. Затем уточная нить 996 переплетена одновременно с основными нитями среднего вертикального слоя 11 и 12 и основными нитями среднего горизонтального слоя 5 и 6. Далее уточная нить 997 переплетена с основными нитями среднего вертикального слоя 11 и 12. Затем уточная нить 998 переплетена одновременно с основными нитями среднего вертикального слоя 11 и 12 и основными нитями среднего горизонтального слоя 3 и 4. Далее уточные нити 999, 1000 и 1001 переплетены с основными нитями среднего вертикального слоя 11 и 12. Затем уточные нити 1002 и 1003 переплетены одновременно с основными нитями среднего вертикального слоя 11 и 12 и основными нитями верхнего слоя 1 и 2. Далее уточные нити 1004, 1005 и 1006 переплетены с основными нитями среднего вертикального слоя 11 и 12. Затем уточная нить 1007 переплетена одновременно с основными нитями среднего вертикального слоя 11 и 12 и основными нитями среднего горизонтального слоя 3 и 4. Далее уточная нить 1008 переплетена с основными нитями среднего вертикального слоя 11 и 12. Затем уточная нить 1009 переплетена одновременно с основными нитями среднего вертикального слоя 11 и 12 и основными нитями среднего горизонтального слоя 5 и 6. Далее уточные нити 1010 и 1011 переплетены с основными нитями среднего вертикального слоя 11 и 12. Затем уточная нить 1012 переплетена одновременно с основными нитями среднего вертикального слоя 11 и 12 и основными нитями среднего горизонтального слоя 7 и 8. Далее уточная нить 1013 переплетена с основными нитями среднего вертикального слоя 11 и 12. Затем уточная нить 1014 переплетена одновременно с основными нитями нижнего слоя 9 и 10 и основными нитями среднего вертикального слоя 11 и 12. Далее процесс выработки профильной многослойной ткани в геленочной части с 1015 по 1038 уточных нитей происходит аналогичным образом как для уточных нитей с 991 по 1014. При наработке данного участка геленочной части участвуют а и с основные нити контурного профильного изделия с p числом уточных нитей по высоте вертикального среднего слоя.
Далее в процессе наработки геленочной части на внутренней стороне формируется край контурного изделия путем полотняного переплетения уточных и 6 систем основных нитей, соответствующего размеру f на фиг.2. Затем с уточной нити 1039 нарабатывается многослойная ткань геленочной части путем переплетения уточных и основных нитей соответствующих размерам a, c, f, c k уточных вертикальных рядов на внутренней стороне и d уточных вертикальных рядов на полевой стороне с q и r числом уточных нитей по высоте вертикального среднего слоя, где q выбирают от 2 до 11 и r выбирают от 2 до 10.
Уточная нить 1039 переплетена одновременно с основными нитями нижнего слоя 9 и 10 и основными нитями среднего вертикального слоя 11 и 12. Далее уточная нить 1040 переплетена с основными нитями среднего вертикального слоя 11 и 12. Затем уточная нить 1041 переплетена одновременно с основными нитями среднего вертикального слоя 11 и 12 и основными нитями среднего горизонтального слоя 7 и 8. Далее уточные нити 1042 и 1043 переплетена с основными нитями среднего вертикального слоя 11 и 12. Затем уточная нить 1044 переплетена одновременно с основными нитями среднего вертикального слоя 11 и 12 и основными нитями среднего горизонтального слоя 5 и 6. Далее уточная нить 1045 переплетена с основными нитями среднего вертикального слоя 11 и 12. Затем уточная нить 1046 переплетена одновременно с основными нитями среднего вертикального слоя 11 и 12 и основными нитями среднего горизонтального слоя 3 и 4. Далее уточные нити 1047 и 1048 переплетены с основными нитями среднего вертикального слоя 11 и 12. Затем уточные нити 1049 и 1050 переплетены одновременно с основными нитями среднего вертикального слоя 11 и 12 и основными нитями верхнего слоя 1 и 2. Далее уточные нити 1051 и 1052 переплетены с основными нитями среднего вертикального слоя 11 и 12. Затем уточная нить 1053 переплетена одновременно с основными нитями среднего вертикального слоя 11 и 12 и основными нитями среднего горизонтального слоя 3 и 4. Далее уточная нить 1054 переплетена с основными нитями среднего вертикального слоя 11 и 12. Затем уточная нить 1055 переплетена одновременно с основными нитями среднего вертикального слоя 11 и 12 и основными нитями среднего горизонтального слоя 5 и 6. Далее уточные нити 1056 и 1057 переплетены с основными нитями среднего вертикального слоя 11 и 12. Затем уточная нить 1058 переплетена одновременно с основными нитями среднего вертикального слоя 11 и 12 и основными нитями среднего горизонтального слоя 7 и 8. Далее уточная нить 1059 переплетена с основными нитями среднего вертикального слоя 11 и 12. Затем уточная нить 1060 переплетена одновременно с основными нитями нижнего слоя 9 и 10 и основными нитями среднего вертикального слоя 11 и 12. Далее процесс выработки профильной многослойной ткани в геленочной части с 1061 по 1115 уточных нитей происходит аналогичным образом как для уточных нитей с 1039 по 1060. При наработке данного участка геленочной части участвуют a, c и f основные нити контурного профильного изделия с q числом уточных нитей по высоте вертикального среднего слоя с k числом уточных вертикальных рядов на внутренней стороне и d уточных вертикальных рядов на полевой стороне геленочной части.
Уточная нить 1116 переплетена одновременно с основными нитями верхнего слоя 1 и 2 и основными нитями среднего вертикального слоя 11 и 12. Далее уточные нити 1117 и 1118 переплетены с основными нитями среднего вертикального слоя 11 и 12. Затем уточная нить 1119 переплетена одновременно с основными нитями среднего вертикального слоя 11 и 12 и основными нитями среднего горизонтального слоя 3 и 4. Далее уточные нити 1120 и 1121 переплетены с основными нитями среднего вертикального слоя 11 и 12. Затем уточная нить 1122 переплетена одновременно с основными нитями среднего вертикального слоя 11 и 12 и основными нитями среднего горизонтального слоя 5 и 6. Далее уточная нить 1123 переплетена с основными нитями среднего вертикального слоя 11 и 12. Затем уточная нить 1124 переплетена одновременно с основными нитями среднего вертикального слоя 11 и 12 и основными нитями среднего горизонтального слоя 7 и 8. Далее уточная нить 1125 переплетена с основными нитями среднего вертикального слоя 11 и 12. Затем уточные нити 1126 и 1127 переплетены одновременно с основными нитями среднего вертикального слоя 11 и 12 и основными нитями нижнего слоя 9 и 10. Далее уточная нить 1128 переплетена с основными нитями среднего вертикального слоя 11 и 12. Затем уточная нить 1129 переплетена одновременно с основными нитями среднего вертикального слоя 11 и 12 и основными нитями среднего горизонтального слоя 7 и 8. Далее уточная нить 1130 переплетена с основными нитями среднего вертикального слоя 11 и 12. Затем уточная нить 1131 переплетена одновременно с основными нитями среднего вертикального слоя 11 и 12 и основными нитями среднего горизонтального слоя 5 и 6. Далее уточные нити 1132 и 1133 переплетены с основными нитями среднего вертикального слоя 11 и 12. Затем уточная нить 1134 переплетена одновременно с основными нитями среднего вертикального слоя 11 и 12 и основными нитями среднего горизонтального слоя 3 и 4. Далее уточные нити 1135 и 1136 переплетены с основными нитями среднего вертикального слоя 11 и 12. Затем уточная нить 1137 переплетена одновременно с основными нитями верхнего слоя 1 и 2 и основными нитями среднего вертикального слоя 11 и 12. Далее процесс выработки профильной многослойной ткани в геленочной части с 1138 по 1192 уточных нитей происходит аналогичным образом как для уточных нитей с 1116 по 1137. При наработке данного участка геленочной части участвуют a, c и f основные нити контурного профильного изделия с q числом уточных нитей по высоте вертикального среднего слоя с k уточных вертикальных рядов на внутренней стороне и d уточных вертикальных рядов на полевой стороне геленочной части.
Уточная нить 1193 переплетена одновременно с основными нитями нижнего слоя 9 и 10 и основными нитями среднего вертикального слоя 11 и 12. Далее уточная нить 1194 переплетена с основными нитями среднего вертикального слоя 11 и 12. Затем уточная нить 1195 переплетена одновременно с основными нитями среднего вертикального слоя 11 и 12 и основными нитями среднего горизонтального слоя 7 и 8. Далее уточная нить 1196 переплетена с основными нитями среднего вертикального слоя 11 и 12. Затем уточная нить 1197 переплетена одновременно с основными нитями среднего вертикального слоя 11 и 12 и основными нитями среднего горизонтального слоя 5 и 6. Далее уточные нити 1198 и 1199 переплетены с основными нитями среднего вертикального слоя 11 и 12. Затем уточная нить 1200 переплетена одновременно с основными нитями среднего вертикального слоя 11 и 12 и основными нитями среднего горизонтального слоя 3 и 4. Далее уточная нить 1201 переплетена с основными нитями среднего вертикального слоя 11 и 12. Затем уточные нити 1202 и 1203 переплетены одновременно с основными нитями среднего вертикального слоя 11 и 12 и основными нитями верхнего слоя 1 и 2. Далее уточная нить 1204 переплетена с основными нитями среднего вертикального слоя 11 и 12. Затем уточная нить 1205 переплетена одновременно с основными нитями среднего вертикального слоя 11 и 12 и основными нитями среднего горизонтального слоя 3 и 4. Далее уточные нити 1206 и 1207 переплетена с основными нитями среднего вертикального слоя 11 и 12. Затем уточная нить 1208 переплетена одновременно с основными нитями среднего вертикального слоя 11 и 12 и основными нитями среднего горизонтального слоя 5 и 6. Далее уточная нить 1209 переплетена с основными нитями среднего вертикального слоя 11 и 12. Затем уточная нить 1210 переплетена одновременно с основными нитями среднего вертикального слоя 11 и 12 и основными нитями среднего горизонтального слоя 7 и 8. Далее уточная нить 1211 переплетена с основными нитями среднего вертикального слоя 11 и 12. Затем уточная нить 1212 переплетена одновременно с основными нитями нижнего слоя 9 и 10 и основными нитями среднего вертикального слоя 11 и 12. Далее процесс выработки профильной многослойной ткани в геленочной части с 1213 по 1292 уточных нитей происходит аналогичным образом как для уточных нитей с 1193 по 1212. При наработке данного участка геленочной части участвуют а, с и f основные нити контурного профильного изделия с q числом уточных нитей по высоте вертикального среднего слоя с k числом уточных вертикальных рядов на внутренней стороне и d уточных вертикальных рядов на полевой стороне геленочной части.
Далее в процессе наработки геленочной части, на внутренней стороне формируется край контурного изделия путем полотняного переплетения уточных и 6 систем основных нитей соответствующего размеру f на фиг.2. Затем с уточной нити 1293 нарабатывается многослойная ткань геленочной части путем переплетения уточных и основных нитей соответствующих размерам a, c, f, c j уточных вертикальных рядов на внутренней стороне и d уточных вертикальных рядов на полевой стороне с r числом уточных нитей по высоте вертикального среднего слоя, где r выбирают от 2 до 10 (фиг.1).
Уточная нить 1293 переплетена одновременно с основными нитями нижнего слоя 9 и 10 и основными нитями среднего вертикального слоя 11 и 12. Далее уточная нить 1294 переплетена с основными нитями среднего вертикального слоя 11 и 12. Затем уточная нить 1295 переплетена одновременно с основными нитями среднего вертикального слоя 11 и 12 и основными нитями среднего горизонтального слоя 7 и 8. Далее уточная нить 1296 переплетена с основными нитями среднего вертикального слоя 11 и 12. Затем уточная нить 1297 переплетена одновременно с основными нитями среднего вертикального слоя 11 и 12 и основными нитями среднего горизонтального слоя 5 и 6. Далее уточные нити 1298 и 1299 переплетены с основными нитями среднего вертикального слоя 11 и 12. Затем уточная нить 1300 переплетена одновременно с основными нитями среднего вертикального слоя 11 и 12 и основными нитями среднего горизонтального слоя 3 и 4. Далее уточная нить 1301 переплетена с основными нитями среднего вертикального слоя 11 и 12. Затем уточные нити 1302 и 1303 переплетены одновременно с основными нитями среднего вертикального слоя 11 и 12 и основными нитями верхнего слоя 1 и 2. Далее уточные нити 1304 и 1305 переплетена с основными нитями среднего вертикального слоя 11 и 12. Затем уточная нить 1306 переплетена одновременно с основными нитями среднего вертикального слоя 11 и 12 и основными нитями среднего горизонтального слоя 3 и 4. Далее уточная нить 1307 переплетена с основными нитями среднего вертикального слоя 11 и 12. Затем уточная нить 1308 переплетена одновременно с основными нитями среднего вертикального слоя 11 и 12 и основными нитями среднего горизонтального слоя 5 и 6. Далее уточная нить 1309 переплетена с основными нитями среднего вертикального слоя 11 и 12. Затем уточная нить 1310 переплетена одновременно с основными нитями среднего вертикального слоя 11 и 12 и основными нитями среднего горизонтального слоя 7 и 8. Далее уточная нить 1311 переплетена с основными нитями среднего вертикального слоя 11 и 12. Затем уточные нити 1312 и 1313 переплетены одновременно с основными нитями нижнего слоя 9 и 10 и основными нитями среднего вертикального слоя 11 и 12. Далее уточная нить 1314 переплетена с основными нитями среднего вертикального слоя 11 и 12. Затем уточная нить 1315 переплетена одновременно с основными нитями среднего вертикального слоя 11 и 12 и основными нитями среднего горизонтального слоя 7 и 8. Далее уточная нить 1316 переплетена с основными нитями среднего вертикального слоя 11 и 12. Затем уточная нить 1317 переплетена одновременно с основными нитями среднего вертикального слоя 11 и 12 и основными нитями среднего горизонтального слоя 5 и 6. Далее уточная нить 1318 переплетена с основными нитями среднего вертикального слоя 11 и 12. Затем уточная нить 1319 переплетена одновременно с основными нитями среднего вертикального слоя 11 и 12 и основными нитями среднего горизонтального слоя 3 и 4. Далее уточные нити 1320 и 1321 переплетены с основными нитями среднего вертикального слоя 11 и 12. Затем уточные нити 1322 и 1323 переплетены одновременно с основными нитями среднего вертикального слоя 11 и 12 и основными нитями верхнего слоя 1 и 2. Далее уточные нити 1324 и 1325 переплетена с основными нитями среднего вертикального слоя 11 и 12. Затем уточная нить 1326 переплетена одновременно с основными нитями среднего вертикального слоя 11 и 12 и основными нитями среднего горизонтального слоя 3 и 4. Далее уточная нить 1377 переплетена с основными нитями среднего вертикального слоя 11 и 12. Затем уточная нить 1328 переплетена одновременно с основными нитями среднего вертикального слоя 11 и 12 и основными нитями среднего горизонтального слоя 5 и 6. Далее уточная нить 1329 переплетена с основными нитями среднего вертикального слоя 11 и 12. Затем уточная нить 1330 переплетена одновременно с основными нитями среднего вертикального слоя 11 и 12 и основными нитями среднего горизонтального слоя 7 и 8. Далее уточная нить 1331 переплетена с основными нитями среднего вертикального слоя 11 и 12. Затем уточная нить 1332 переплетена одновременно с основными нитями нижнего слоя 9 и 10 и основными нитями среднего вертикального слоя 11 и 12. При наработке данного участка геленочной части участвуют а, c и f основные нити контурного профильного изделия с r числом уточных нитей по высоте вертикального среднего слоя c j числом уточных вертикальных рядов на внутренней стороне и d уточных вертикальных рядов на полевой стороне геленочной части.
Наработка контурного профильного изделия носочно-пучковой части начинается с взаимного переплетения уточной нити 1333 и 6 систем основных нитей (фиг.2).
Уточная нить 1333 переплетена одновременно с основными нитями нижнего слоя 9 и 10 и основными нитями среднего вертикального слоя 11 и 12. Далее уточная нить 1334 переплетена с основными нитями среднего вертикального слоя 11 и 12. Затем уточная нить 1335 переплетена одновременно с основными нитями среднего вертикального слоя 11 и 12 и основными нитями среднего горизонтального слоя 7 и 8. Далее уточная нить 1336 переплетена с основными нитями среднего вертикального слоя 11 и 12. Затем уточная нить 1337 переплетена одновременно с основными нитями среднего вертикального слоя 11 и 12 и основными нитями среднего горизонтального слоя 5 и 6. Далее уточная нить 1338 переплетена с основными нитями среднего вертикального слоя 11 и 12. Затем уточная нить 1339 переплетена одновременно с основными нитями среднего вертикального слоя 11 и 12 и основными нитями среднего горизонтального слоя 3 и 4. Далее уточная нить 1340 переплетена с основными нитями среднего вертикального слоя 11 и 12. Затем уточные нити 1341 и 1342 переплетены одновременно с основными нитями среднего вертикального слоя 11 и 12 и основными нитями верхнего слоя 1 и 2. Далее уточная нить 1343 переплетена с основными нитями среднего вертикального слоя 11 и 12. Затем уточная нить 1344 переплетена одновременно с основными нитями среднего вертикального слоя 11 и 12 и основными нитями среднего горизонтального слоя 3 и 4. Далее уточная нить 1345 переплетена с основными нитями среднего вертикального слоя 11 и 12. Затем уточная нить 1346 переплетена одновременно с основными нитями среднего вертикального слоя 11 и 12 и основными нитями среднего горизонтального слоя 5 и 6. Далее уточная нить 1347 переплетена с основными нитями среднего вертикального слоя 11 и 12. Затем уточная нить 1348 переплетена одновременно с основными нитями среднего вертикального слоя 11 и 12 и основными нитями среднего горизонтального слоя 7 и 8. Далее уточная нить 1349 переплетена с основными нитями среднего вертикального слоя 11 и 12. Затем уточная нить 1350 переплетена одновременно с основными нитями нижнего слоя 9 и 10 и основными нитями среднего вертикального слоя 11 и 12. Далее процесс выработки профильной многослойной ткани в геленочной части с 1351 по 1440 уточных нитей происходит аналогичным образом как для уточных нитей с 1333 по 1350. При наработке данного участка геленочной части участвуют а, с и f основные нити контурного профильного изделия с s числом уточных нитей по высоте вертикального среднего слоя с j числом уточных вертикальных рядов на внутренней стороне и d уточных вертикальных рядов на полевой стороне геленочной части.
Формирование контурной поверхности изделия профиля многослойной ткани в носочно-пучковой части происходит за счет последовательного выведения из работы (фиг.3) от общего числа основных нитей c, f, c, f основных нитей через e, g, e, b уточных вертикальных рядов с s числом уточных нитей по высоте вертикального среднего слоя на полевой стороне и последовательного выведения из работы от общего числа основных нитей с основных нитей через b уточных вертикальных рядов с s числом уточных нитей по высоте вертикального среднего слоя на внутренней стороне. После наработки последнего полного b, е или g уточного вертикального ряда нарабатывается край из с или f основных нитей шести основных систем, которые затем выводятся из работы общего числа основных нитей, а профиль контурной многослойной ткани в носочно-пучковой части нарабатывается из оставшихся h основных нитей с s числом уточных нитей по высоте вертикального среднего слоя, где s выбирают от 2 до 9. Процесс наработки профильной многослойной ткани показан на фиг.2 и 3.
Для выработки контурного профильного изделия на фиг.4 необходимо 5 систем основных нитей для среднего вертикального слоя 1 и 2, для нижнего слоя 3 и 4, для верхнего слоя 5 и 6, для двух средних горизонтальных слоев 7 и 8, 9 и 10, 11.
Для выработки контурного профильного изделия на фиг.5 необходимо 4 системы основных нитей для среднего вертикального слоя 1 и 2, для нижнего слоя 3 и 4, для верхнего слоя 5 и 6, для среднего горизонтального слоя 7 и 8.
При выработке контурного профильного изделия на фиг.4 или 5 при уменьшении количества средних горизонтальных слоев не нарушая формоустойчивость самого изделия улучшаются показатели влагопоглощения и влагоотдачи.
Толщина многослойной вкладной стельки достигает 15 мм и выполнена переменной и составляет: в пяточной части от 2 до 15 мм, в геленочной части от 15 до 2 мм, в носочно-пучковой части от 2 до 10 мм.
2
2
3
2
2
Многослойная вкладная стелька характеризуется следующими показателями: поверхностная плотность 1.5-2.3 кг/м определялась по расчетному методу путем пересчета массы точечной пробы длиной L, м и шириной В, м на площадь 1 м, воздухопроницаемость не менее 210 дм/м·с характеризуется коэффициентом воздухопроницаемости и рассчитывается по известной зависимости, для испытания воздухопроницаемости указанных изделий применялся прибор ВПТМ-2 (ГОСТ 12088-77), влагопоглощение или водопроницаемость не менее 520% определялась по ГОСТ 3816-81, и удельная плотность не менее 1230 м/г (определяется по расчетному методу).
После двухнедельной эксплуатации образцы стелек не изменили внешнего вида, внутренняя поверхность обуви в течение всего срока эксплуатации оставалась сухой, специфический запах отсутствовал.
При ежедневной регенерации (сушке) стелек при температуре до 70°С в течение 4-7 часов срок службы стелек составляет 30-40 дней.